(57)【要約】【課題】少ない冷却材又は発熱体を用いながら、身体のより広い面積を冷やす、あるいは、温めることができる、冷却機能又は加温機能を有する衣料を提供する。【解決手段】衣料は、表地側の少なくとも一箇所に設けられた蓄熱手段と、表地と裏地との間に面状に設けられ、蓄熱手段との熱伝導経路を有すると共に、表地及び裏地より熱伝導率が高い面状熱伝導シートと、を備えた衣料であり、面状熱伝導シートは、樹脂成分と黒鉛粒子を含み、黒鉛粒子のベーサル面が、面状熱伝導シートの面方向と平行である。【選択図】図１
2013189737.tif 000002
【特許請求の範囲】
【請求項１】
表地側の少なくとも一箇所に設けられた蓄熱手段と、
表地と裏地との間に面状に設けられ、前記蓄熱手段との熱伝導経路を有すると共に、前記表地及び前記裏地より熱伝導率が高い面状熱伝導シートと、
を備えた衣料であり、
前記面状熱伝導シートは、樹脂成分と黒鉛粒子を含み、前記黒鉛粒子のベーサル面が、前記面状熱伝導シートの面方向と平行であることを特徴とする衣料。
【請求項２】
前記面状熱伝導シートは、蓄熱手段から２方向、または、４方向へ、ライン状に設けられている請求項１記載の衣料。
【請求項３】
前記面状熱伝導シートは、
鱗片状黒鉛粒子と、
前記鱗片状黒鉛粒子を分散させるマトリックス樹脂成分と、
を含み、
前記鱗片状黒鉛粒子において、ベーサル面での最大径をａ、前記ベーサル面に直交する厚みをｃとした場合に、アスペクト比ａ／ｃが平均値で３０以上であり、かつ、ａが１μｍ以上、３０μｍ以下であり、
前記鱗片状黒鉛粒子の含有量が、４０質量％より多く、９０質量％以下である、異方性熱伝導組成物からなる、請求項１に記載の衣料。
【請求項４】
前記異方性熱伝導組成物の前記鱗片状黒鉛粒子は、前記最大径ａと直交するベーサル面での最大径をｂとした場合、比ａ／ｂが、１以上、２０以下である、請求項３に記載の衣料。
【請求項５】
前記鱗片状黒鉛粒子の前記ベーサル面と前記シートの面方向とが成す小さい方の角度θが、平均値で１°以上、３０°以下である、請求項３に記載の衣料。
【請求項６】
前記面状熱伝導シートは、グラファイト製シートである、請求項１に記載の衣料。
【請求項７】
前記面状熱伝導シートの厚さは、０．１ｍｍ〜１ｍｍの範囲にある、請求項１に記載の衣料。
【請求項８】
前記面状熱伝導シートは、前記衣料の中央上部を除いて設けられている、請求項１に記載の衣料。
【請求項９】
前記面状熱伝導シートは、前記衣料の中央下部を除いて設けられている、請求項１に記載の衣料。
【請求項１０】
前記蓄熱手段は、衣料の表地側の複数箇所に設けられた、請求項１に記載の衣料。
【請求項１１】
前記蓄熱手段は、冷却材からなる、請求項１に記載の衣料。
【請求項１２】
前記蓄熱手段は、発熱体からなる、請求項１に記載の衣料。
【請求項１３】
前記衣料は、衣服、帽子、ヘルメットのいずれかである、請求項１に記載の衣料。
【発明の詳細な説明】
【技術分野】
【０００１】
本発明は、冷却機能又は加温機能を有する衣料に関する。特に、熱伝導特性に優れた異方性熱伝導組成物からなる面状熱伝導シートを用いた衣料に関する。
【背景技術】
【０００２】
従来、高温環境下での作業のために作業者が着る作業用衣服として、冷却機能を持たせた衣服が開発されている。例えば、衣服に冷却材を設けて作業者の身体を冷却する衣服などが提案されている（例えば、特許文献１参照。）。
【０００３】
また、低温環境下での作業の場合にも、厚着をして保温機能を高めたり、使い捨てカイロを用いて加温するなどの対応が行われている。
【先行技術文献】
【特許文献】
【０００４】
【特許文献１】特開２００２−３０９４１４号公報
【発明の概要】
【発明が解決しようとする課題】
【０００５】
しかし、上記のような冷却材を身体と接する面に直接設けて身体を冷却しようとすると、身体の冷却材と接する面ばかりが冷却される一方、身体のそれ以外の箇所はなかなか冷却されず、身体全体でみた場合に体温のアンバランスな状態が生じる。また、身体の冷却しようとする面に応じて冷却材をそれぞれ配置しなければならず、衣服が高価なものとなる場合があった。また、このように多くの冷却材を配置すると、衣服はそれだけ重くなり、動きにくいものとなっていた。
【０００６】
また、低温環境下で厚着をしたのでは作業性が低下する。また、使い捨てカイロを用いて身体を温める場合にも、上記と同様に温めようとする箇所にカイロをそれぞれ配置しなければならず、衣服が高価となり、重くなり、動きにくくなる。
【０００７】
そこで、本発明の目的は、少ない冷却材又は発熱体を用いながら、身体のより広い面積を冷やす、あるいは、温めることができる、冷却機能又は加温機能を有する衣料を提供することである。
【課題を解決するための手段】
【０００８】
本発明に係る衣料は、表地側の少なくとも一箇所に設けられた蓄熱手段と、
表地と裏地との間に面状に設けられ、前記蓄熱手段との熱伝導経路を有すると共に、前記表地及び前記裏地より熱伝導率が高い面状熱伝導シートと、
を備えた衣料であり、
前記面状熱伝導シートは、樹脂成分と黒鉛粒子を含み、前記黒鉛粒子のベーサル面が、前記面状熱伝導シートの面方向と平行であることを特徴とする。
【発明の効果】
【０００９】
本発明に係る衣料によれば、蓄熱手段と、表地と裏地との間に該蓄熱手段との熱伝導経路を有し面方向に高い熱伝導性を有する面状熱伝導シートと、を設けている。また、この衣料では、体表温度と蓄熱手段である冷却材又は発熱体の温度との高低差を設ける。この温度の高低差によって生じる伝熱を、面方向に高い熱伝導性を有する面状熱伝導シートを介して導くことにより、着用者の体表温度を快適な温度に制御することができる。
【図面の簡単な説明】
【００１０】
【図１】（ａ）は、実施の形態１に係る衣服の表地側の平面図であり、（ｂ）は、衣服の裏地側から面状熱伝導シートを見た透視図である。
【図２】実施の形態１に係る衣服の断面構造を示す断面図である。
【図３】（ａ）は、別例の面状熱伝導シートと蓄熱手段との平面図であり、（ｂ）は、さらに別例の面状熱伝導シートと蓄熱手段との平面図である。
【図４】鱗片状黒鉛粒子の形状を示す模式図である。
【図５】異方性熱伝導組成物内における鱗片状黒鉛粒子の配向状態を示す模式図である。
【図６】鱗片状黒鉛粒子の配向状態を評価する方法を示す模式図である。
【図７】比較例１の組成物から形成されたシートのＸ軸方向（当該シートを形成するときの組成物の流動方向）に平行な断面のＳＥＭ像である。
【図８】実施例１の組成物から形成されたシートのＸ軸方向に平行な断面のＳＥＭ像である。
【図９】実施例３の組成物から形成されたシートのＸ軸方向に平行な断面のＳＥＭ像である。
【図１０】実施例３の組成物から形成されたシートのＹ軸方向（Ｘ軸方向に垂直な方向）に平行な断面のＳＥＭ像である。
【図１１】組成物に含まれる黒鉛粒子の含有量と、その組成物から得られるシートの熱伝導率との関係を示すグラフであり、グラフＡは実施例１〜４および比較例１の組成物の関係を示し、グラフＢは比較例３〜５の組成物の関係を示す。
【図１２】（ａ）は、実施例７の衣服の断面構造を示す断面図であり、（ｂ）は、（ａ）の衣服を着用した着用者が運動した場合の測定箇所１及び測定箇所２の温度変化を示すグラフである。
【図１３】（ａ）は、比較例６の衣服の断面構造を示す断面図であり、（ｂ）は、（ａ）の衣服を着用した着用者が運動した場合の測定箇所１及び測定箇所２の温度変化を示すグラフである。
【図１４】（ａ）は、実施の形態３に係る帽子の表側の斜視図であり、（ｂ）は、（ａ）の帽子の裏面側の底面図であり、（ｃ）は、実施の形態３に係るヘルメットの斜視図である。
【発明を実施するための形態】
【００１１】
第１の態様に係る衣料は、表地側の少なくとも一箇所に設けられた蓄熱手段と、
表地と裏地との間に面状に設けられ、前記蓄熱手段との熱伝導経路を有すると共に、前記表地及び前記裏地より熱伝導率が高い面状熱伝導シートと、
を備えた衣料であり、
前記面状熱伝導シートは、樹脂成分と黒鉛粒子を含み、前記黒鉛粒子のベーサル面が、前記面状熱伝導シートの面方向と平行であることを特徴とする。
【００１２】
第２の態様に係る衣料は、上記第１の態様において、前記面状熱伝導シートは、蓄熱手段から２方向、または、４方向へ、ライン状に設けられていてもよい。
【００１３】
第３の態様に係る衣料は、上記第１の態様において、前記面状熱伝導シートは、
鱗片状黒鉛粒子と、
前記鱗片状黒鉛粒子を分散させるマトリックス樹脂成分と、
を含み、
前記鱗片状黒鉛粒子において、ベーサル面での最大径をａ、前記ベーサル面に直交する厚みをｃとした場合に、アスペクト比ａ／ｃが平均値で３０以上であり、かつ、ａが１μｍ以上、３０μｍ以下であり、
前記鱗片状黒鉛粒子の含有量が、４０質量％より多く、９０質量％以下である、異方性熱伝導組成物からなってもよい。
【００１４】
第４の態様に係る衣料は、上記第３の態様において、前記異方性熱伝導組成物の前記鱗片状黒鉛粒子は、前記最大径ａと直交するベーサル面での最大径をｂとした場合、比ａ／ｂが、１以上、２０以下であってもよい。
【００１５】
第５の態様に係る衣料は、上記第３の態様において、前記鱗片状黒鉛粒子の前記ベーサル面と前記シートの面方向とが成す小さい方の角度θが、平均値で１°以上、３０°以下であってもよい。
【００１６】
第６の態様に係る衣料は、上記第１の態様において、前記面状熱伝導シートは、グラファイト製シートであってもよい。
【００１７】
第７の態様に係る衣料は、上記第１の態様において、前記面状熱伝導シートの厚さは、０．１ｍｍ〜１ｍｍの範囲にあってもよい。
【００１８】
第８の態様に係る衣料は、上記第１の態様において、前記面状熱伝導シートは、前記衣料の中央上部を除いて設けられていてもよい。
【００１９】
第９の態様に係る衣料は、上記第１の態様において、前記面状熱伝導シートは、前記衣料の中央下部を除いて設けられていてもよい。
【００２０】
第１０の態様に係る衣料は、上記第１の態様において、前記蓄熱手段は、衣料の表地側の複数箇所に設けられていてもよい。
【００２１】
第１１の態様に係る衣料は、上記第１の態様において、前記蓄熱手段は、冷却材からなってもよい。
【００２２】
第１２の態様に係る衣料は、上記第１の態様において、前記蓄熱手段は、発熱体からなってもよい。
【００２３】
第１３の態様に係る衣料は、上記第１の態様において、前記衣料は、衣服、帽子、ヘルメットのいずれかであってもよい。
【００２４】
実施の形態に係る衣服について、添付図面を用いて以下に説明する。なお、図面において、実質的に同一の部材については同一の符号を付している。
【００２５】
（実施の形態１）
図１（ａ）は、実施の形態１に係る衣服１０の表地１１側の平面図であり、図１（ｂ）は、衣服１０の裏地１２側から面状熱伝導シート１５を見た透視図である。図２は、実施の形態１に係る衣服１０の断面構造を示す断面図である。図３（ａ）は、別例の面状熱伝導シートと蓄熱手段との平面図であり、図３（ｂ）は、さらに別例の面状熱伝導シートと蓄熱手段との平面図である。
実施の形態１に係る衣服１０は、衣服１０の表地１１側の少なくとも一箇所に設けられた蓄熱手段１４と、衣服１０の表地１１と裏地１２との間に面状に設けられ、蓄熱手段１４との熱伝導経路を有すると共に、表地１１及び裏地１２より熱伝導率が高い面状熱伝導シート１５と、を備える。この蓄熱手段１４としては、冷却材又は発熱体である。なお、蓄熱手段１４は、収納ポケット１３に納められている。この衣服１０によれば、衣服１０の着用者の体表温度と蓄熱手段１４の温度との高低差によって生じる、面状熱伝導シート１５を介した着用者と蓄熱手段１４との間の伝熱を利用して、着用者の体表温度を制御することができる。具体的には、蓄熱手段１４が冷却材の場合には、着用者からの熱を、面状熱伝導シート１５を介して冷却材に伝熱し、一方、蓄熱手段１４が発熱体の場合には、発熱体１４の熱を、面状熱伝導シート１５を介して着用者に伝熱し、着用者の体表温度を快適な温度に制御できる。
【００２６】
以下に、この衣服１０を構成する各構成部材について説明する。
【００２７】
＜衣服＞
衣服１０の本体の外形及び素材については特に限定されない。図１（ａ）及び（ｂ）では、衣服１０の外形としてベストの場合を示しているが、これに限られず、シャツやジャケット等の外形を有するものであってもよい。図１のベストでは、腕を通す箇所が開けられており、中央部分は背中側となり、左右部分は前面側となる。また、衣服１０の表地１１及び裏地１２の素材としては、例えば、ポリエステル等を用いることができる。
【００２８】
＜蓄熱手段＞
蓄熱手段１４としては、冷却材又は発熱体を用いることができる。この冷却材及び発熱体は、着用者の体表温度に対して低温か、又は、高温であるものとし、着用者の体表温度に対して温度差を設けることができる。また、冷却材及び発熱体としては通常使用されるものであれば使用できる。また、蓄熱手段１４は、少なくとも一つ設ければよいが、図３（ａ）及び（ｂ）に示すように、２以上の蓄熱手段１４を設けてもよい。また、２以上の蓄熱手段の配置方向も背骨に沿った方向（図３（ａ））や、背骨と垂直な方向（図３（ｂ））のいずれでもよい。
さらに、衣服１０に蓄熱手段１４のみを直接配置した場合、外観がよくない場合や、表地１１を傷める場合などがあるので、図１及び図２に示すように、表地１１に収納ポケット１３を設け、その中に蓄熱手段１４を配置してもよい。
【００２９】
＜面状熱伝導シート＞
面状熱伝導シート１５は、衣服１０の表地１１と裏地１２との間に面状に設けられ、蓄熱手段１４との熱伝導経路を有すると共に、表地１１及び裏地１２より熱伝導率が高い。この面状熱伝導シート１５は、シート状の形状を有し、熱を面方向に伝達させる部材である。また、この面状熱伝導シート１５は、蓄熱手段１４と直接又は間接に接触し、衣服１０の着用者と蓄熱手段１４との間で面方向での伝熱を行う。
【００３０】
面状熱伝導シート１５は、図１（ｂ）に示すように、衣服１０の肩甲骨部分１６（衣服の中央上部）を避けるように設けてもよい。肩甲骨は出っ張っているので、面状熱伝導シート１５の密着性が悪くなるため、肩甲骨の箇所を避けてデザインすることにより、面状熱伝導シートを身体に接するようにすることができる。また、面状熱伝導シート１５は、衣服１０の背中下部（衣服の中央下部）の背骨下部１７を避けるように設けてもよい。背中下部の背骨下部１７は、屈んだ際にへこむため、この部分を避けてデザインすることで、上記と同様に面状熱伝導シートを身体に接するようにすることができる。また、背骨下部１７を抜くことで衣服の軽量化を図ることができる。なお、背骨下部１７を抜くことなく、面状熱伝導シート１５を背中全体にわたって設けてもよい（図３（ａ））。この場合において、面状熱伝導シート１５は、長方形の細長いライン状に、収納ポケット１３から４方向へ広げられている。面状熱伝導シート１５は、ライン状に少なくとも２方向へ広げられていればよい。これに対して、ライン状でなく１枚の正方形状のシートとすると熱が遠くまで広がらない。
【００３１】
面状熱伝導シート１５は、面方向の熱伝導性に優れた材料からなる。例えば、黒鉛を含んでもよい。
また、面状熱伝導シート１５として、鱗片状黒鉛粒子と、鱗片状黒鉛粒子を分散させるマトリックス樹脂成分と、を含む異方性熱伝導組成物であってもよい。この異方性熱伝導組成物にせん断力や圧力を印加すると、鱗片状黒鉛粒子のベーサル面は面内配向する性質を有する。そして、鱗片状黒鉛粒子が面内配向することにより、異方性熱伝導組成物は当該面内方向において、より大きな熱伝導性を示すようになる。この異方性熱伝導組成物は、面状熱伝導シートとして、鱗片状黒鉛粒子のベーサル面は、面状熱伝導シートの面内方向に配向し、面方向において優れた熱伝導性を発現する。
さらに、面状熱伝導シート１５として、上記異方性熱伝導組成物とは異なり、マトリックス樹脂成分を含まないグラファイト１００％のグラファイト製シートを用いてもよい。
【００３２】
＜鱗片状黒鉛粒子＞
鱗片状黒鉛粒子のベーサル面での最大径をａ、ベーサル面に直交する厚みをｃとした場合、鱗片状黒鉛粒子の厚さｃに対する最大径ａ（以下、長径ａ）の比：ａ／ｃは、平均値で３０以上であり、かつ長径ａは１μｍ以上、３０μｍ以下である。また、最大径ａと直交するベーサル面での最大径（以下、短径）をｂとした場合、短径ｂに対する長径ａの比：ａ／ｂは、１以上、２０以下であることが好ましい。鱗片状黒鉛粒子がこのような特有の形状を有するので、異方性熱伝導組成物において鱗片状黒鉛粒子が面内配向したときには粒子同士が接触する確率が高くなり、かつ接触箇所における粒子同士の接触面積も大きくなると考えられる。従って、熱伝導経路を効率よく形成できると考えられる。
【００３３】
鱗片状黒鉛粒子の長径ａとは、図４に示すように、黒鉛粒子３のベーサル面と平行な方向Ｐ（矢印の方向）における最大径である。また、鱗片状黒鉛粒子３の短径ｂとは、長径ａと直交する鱗片状黒鉛粒子３の幅の最大値である。短径ｂに対する長径ａの比（縦横比またはアスペクト比ともいう）は１であってもよく、その場合は長径ａと短径ｂは互換性がある。更に、鱗片状黒鉛粒子３の厚さｃは、図４に示すように、ベーサル面と直交する方向の最大径である。
【００３４】
また、異方性熱伝導組成物の全体に占める鱗片状黒鉛粒子の含有量は、４０質量％より多く、９０質量％以下に制御される。このような含有量の範囲内では、鱗片状黒鉛粒子同士の接触が顕著となり、非線形的な熱伝導率の向上が見られるからである。すなわち、上記形状の鱗片状黒鉛粒子を用いる場合、従来の一般的な鱗片状黒鉛粒子を用いる場合に比べて少量の使用でも、十分に高い熱伝導性を発現する面状熱伝導シートを得ることが可能となる。
【００３５】
さらに、異方性熱伝導組成物をシートの形状に成形された面状熱伝導シートにおいて、鱗片状黒鉛粒子のベーサル面とシートの面方向とが成す小さい方の角度θは、平均値で１°以上、３０°以下であることが好ましい。ａ／ｃ比が３０以上である鱗片状黒鉛粒子を、角度θが３０°以内となるように配向させることで、非常に高い異方性熱伝導特性を有する面状熱伝導シートとなる。このような面状熱伝導シートを用いることにより、衣服の裏地と表地の間に配置した場合に、着用者からの熱を効果的に面状に拡散させる、あるいは、着用者に熱を効果的に面状に伝熱させる熱伝導経路を構築することが可能となる。
【００３６】
＜鱗片状黒鉛粒子の製造＞
上述の長径ａが１μｍ以上、３０μｍ以下であり、かつａ／ｃ比が３０以上である鱗片状黒鉛粒子は、例えば、黒鉛フィルムを粉砕することにより得ることができる。あるいは、天然黒鉛を、長径ａが１μｍ以上、３０μｍ以下であり、かつａ／ｃ比が３０以上である鱗片状に加工してもよい。また、１種類の鱗片状黒鉛粒子を単独で使用してもよく、長径ａおよびａ／ｃ比が上記条件を満たす限り、複数種の鱗片状黒鉛粒子を混合して用いてもよい。
【００３７】
前駆体としての黒鉛フィルムは、高分子フィルムを不活性ガスの流通下で、２４００℃以上、好ましくは２６００〜３０００℃の高温で焼成して黒鉛化することにより得ることができる。焼成は一段階で行ってもよく、二段階以上に分けて、それぞれ温度を変えて行ってもよい。不活性ガスは、特に限定されないが、窒素、アルゴンなどが安価で好ましい。焼成時間は、特に限定されないが、例えば２〜６時間が好ましい。
【００３８】
黒鉛化される前の高分子フィルムの厚さは、鱗片状黒鉛粒子の厚さｃに合わせて適宜選択すればよいが、例えば４００μｍ以下であり、１０〜２００μｍとすることが好ましい。比較的厚い高分子フィルムを出発物質として用いる場合でも、黒鉛フィルムを粉砕するときに黒鉛の層間で剥離が起るため、より薄い鱗片状黒鉛粒子を得ることができる。
【００３９】
高分子フィルムの材料としては、例えば、ポリイミド、ポリアミドイミド、ポリオキサジアゾール、ポリベンゾチアゾール、ポリベンゾビスチアゾール、ポリベンゾオキサゾール、ポリベンゾビスチアゾール、ポリ（ｐ−フェニレンイソフタルアミド）、ポリ（ｍ−フェニレンベンゾイミタゾール）、ポリ（フェニレンベンゾビスイミタゾール）、ポリチアゾール、ポリパラフェニレンビニレンなどが好ましい。これらの材料をフィルム化する方法は特に限定されない。これらの材料は１種を単独で用いてもよく、複数種を組み合わせて用いてもよい。例えば、それぞれ異なる複数種のフィルムを黒鉛化し、粉砕してから、それらを混合してもよく、複数種の材料を予め複合化もしくはアロイ化してからフィルム化し、そのフィルムを黒鉛化して用いてもよい。
【００４０】
得られた黒鉛フィルムを粉砕処理することにより、鱗片状黒鉛粒子が得られる。粉砕方法は、特に限定されないが、黒鉛粒子同士を衝突させるか、または黒鉛粒子と硬度の高い媒体物質とを物理的に衝突させる方法が好ましい。このような方法として、例えば、ボールミル法、ナノマイザ法、ジェットミル法等を挙げることができる。
【００４１】
粉砕する黒鉛フィルムの厚さは、所望の鱗片状黒鉛粒子の厚さｃに応じて適宜選択すればよいが、例えば１μｍ〜１００μｍである。
【００４２】
天然黒鉛を加工する場合は、天然黒鉛を硫酸に浸漬後、加熱し、黒鉛層間を膨張させる前処理を行うことが好ましい。このような処理を行った後に、膨張した黒鉛にせん断力を付与することにより、層間における剥離が促進され、平均厚さｃが１μｍ以下の鱗片状黒鉛粒子を得ることができる。
【００４３】
＜鱗片状黒鉛粒子の形状＞
鱗片状黒鉛粒子は、例えば図４のような形状を有し、上述のように、長径ａが１μｍ以上、３０μｍ以下であり、かつ厚さｃとのａ／ｃ比が３０以上であるという条件を満たす必要がある。
ａ／ｃ比が３０未満では、黒鉛粒子間の接触箇所が減少し、異方性熱伝導特性を向上させる効果が小さくなる。鱗片状黒鉛粒子同士の接触箇所の数をより増大させるとともに、当該接触箇所における粒子同士の接触面積をより大きくする観点から、ａ／ｃ比は８０以上がより好ましい。一方、マトリックス樹脂成分中での形状保持の観点から、ａ／ｃ比は２００以下が好ましく、１５０以下がより好ましい。
【００４４】
また、長径ａが１μｍ未満では、鱗片状黒鉛粒子のマトリックス樹脂成分中での配向が困難となる。例えば、押し出し成形やロール圧延により、組成物をシートの形状に成形したとしても、鱗片状黒鉛粒子同士の接触箇所の数や粒子同士の接触面積を十分に確保することが困難になる。一方、長径ａが３０μｍより大きくなると、マトリックス樹脂成分中での黒鉛粒子の分散性が低下し、十分な熱伝導性が得られない。黒鉛粒子の配向を容易にするとともに、マトリックス樹脂成分中での良好な分散性を確保するためには、平均長径ａは３μｍ〜２５μｍの範囲がより好ましい。
【００４５】
鱗片状黒鉛粒子は、長径ａが３０μｍ以下であり、かつａ／ｃ比が３０以上であることから、厚さｃは小さく、最大でも１μｍである。このような薄さを有する限り、鱗片状黒鉛粒子の短径ｂに対する平均長径ａの比：ａ／ｂは、特に限定されないが、ａ／ｂ比は、１以上、２０以下であることが好ましい。ａ／ｂ比が２０より大きくなると、マトリックス樹脂成分中での鱗片状黒鉛粒子の形状維持が困難となる場合がある。
【００４６】
ここで、長径ａ、短径ｂおよび厚さｃは、いずれも２０個の鱗片状黒鉛粒子の平均値である。すなわち、２０個の任意に選択される鱗片状黒鉛粒子について、それぞれ長径ａ、短径ｂおよび厚さｃを測定し、更にａ／ｂ比およびａ／ｃ比を計算する。そして、各値の平均値を求める。鱗片状黒鉛粒子の長径ａ、短径ｂおよび厚さｃは、走査型電子顕微鏡を用いることで測定することができる。
【００４７】
黒鉛フィルムを粉砕して鱗片状黒鉛粒子を得る場合、鱗片状黒鉛粒子の粒度分布は正規分布か、またはこれに近い分布になると考えられる。従って、レーザ回折式の粒度分布測定装置で得られる累積体積５０％におけるメディアン径に対して誤差が３０％以内の長径ａを有する粒子を２０個選択して各パラメータの平均値を求めることが望ましい。
【００４８】
なお、異なる粒度分布を有する２種以上の鱗片状黒鉛粒子を混合して用いてもよい。そのような場合でも、混合物における長径ａの平均値が１μｍ以上、３０μｍ以下であり、かつａ／ｃ比の平均値が３０以上であるという条件を満たす限り、特に制限なく用いることができる。
【００４９】
＜マトリックス樹脂成分＞
マトリックス樹脂成分は、特に限定されるものではなく、様々な熱可塑性樹脂もしくはエラストマーを用いることができる。ゴム弾性を有さない熱可塑性樹脂とエラストマーとの混合物を用いてもよい。中でもエラストマーを用いることが好ましく、マトリックス樹脂成分中の５０質量％以上はエラストマーであることが好ましい。
【００５０】
熱可塑性樹脂としては、スチレン−アクリロニトリル共重合体、スチレン−無水マレイン酸共重合体、（メタ）アクリル酸エステル−スチレン共重合体等のスチレン系重合体、ＡＢＳ樹脂、ＡＥＳ樹脂等のゴム強化樹脂、ポリエチレン、ポリプロピレン、エチレン−酢酸ビニル共重合体、エチレン−ビニルアルコール共重合体、塩素化ポリエチレン等のオレフィン系重合体、ポリ塩化ビニル、エチレン−塩化ビニル重合体、ポリ塩化ビニリデン等の塩化ビニル系重合体、ポリメタクリル酸メチル等の（メタ）アクリル酸エステル系重合体、ポリアミド、ポリイミド、ポリアミドイミド、ポリエーテルイミド等のイミド系重合体、ポリエチレンテレフタレート、ポリブチレンテレフタレート等のポリエステル系重合体；ポリアセタール、ポリカーボネート、ポリアリレート、ポリフェニレンエーテル、ポリフェニレンサルファイド、ポリテトラフルオロエチレン、ポリフッ化ビニリデン等のフッ素樹脂、ポリエーテルケトン、ポリエーテルエーテルケトン等のケトン系重合体、ポリスルホン、ポリエーテルスルホン等のスルホン系重合体、ウレタン系重合体、ポリ酢酸ビニル等が挙げられる。これらは単独で用いてもよく、２種以上を組み合わせて用いることもできる。また、これらの複数種をアロイ化して用いることもできる。
【００５１】
エラストマーとしては、特に限定されないが、クロロプレンゴム、イソプレンゴム、天然ゴム、スチレン−ブタジエンゴム、ブタジエンゴム、ブチルゴム、エチレン−プロピレンゴム、エチレン−プロピレン−ジエンゴム（ＥＰＤＭ）、ニトリルゴム、ウレタンゴム、アクリルゴム、シリコーンゴム、フッ素ゴム、水素化ニトリルゴム等が挙げられる。これらは単独で用いてもよく、２種以上を併用してもよい。
【００５２】
＜添加剤＞
上記異方性熱伝導組成物には、鱗片状黒鉛粒子およびマトリックス樹脂成分の他に、様々な添加剤を含むことができる。特に、異方性熱伝導組成物がエラストマーを含むゴム組成物である場合には、様々な添加剤が用いられる。ゴム組成物の添加剤としては、特に限定されないが、ゴム成分を架橋する架橋剤、ゴム成分の機械的強度を向上させるカーボンブラック（ケッチェンブラック、アセチレンブラック等）、ゴムの硬度調整のために適量用いられる可塑剤などが挙げられる。その他、ステアリン酸などの加硫補助剤、劣化防止剤、オイル、滑材、無機粒子（シリカ、アルミナ等）等を必要に応じて組成物に添加することができる。
【００５３】
架橋剤としては、硫黄系架橋剤（加硫剤）、過酸化物等を組成物に適量添加することが好ましい。また、シリコーンゴムをマトリックス樹脂成分に用いる場合には、シリコーン硬化用の硬化剤（例えば３級アミン化合物等）を添加することが好ましい。また、硬化促進剤として、酸化亜鉛、活性酸化亜鉛等を組成物に適量添加してもよい。
【００５４】
添加剤の量は、異方性熱伝導組成物の全体の３０質量％以下とすることが好ましい。添加剤の量を適量にすることで、鱗片状黒鉛粒子とマトリックス樹脂成分との量的バランスが保持され、組成物の良好な熱伝導性が維持されやすくなるとともに、成形性や強度も確保しやすくなるからである。
【００５５】
＜鱗片状黒鉛粒子の含有量＞
異方性熱伝導組成物は、鱗片状黒鉛粒子を４０重量％より多く含む。鱗片状黒鉛粒子の含有量が４０質量％より少ないと、鱗片状黒鉛粒子が上記のような特有の形状を有する場合であっても、鱗片状黒鉛粒子同士の接触箇所が少なすぎるため、粒子同士の接触面積を増大させる顕著な効果が得られない。すなわち、鱗片状黒鉛粒子を４０質量％以下しか含まない組成物の異方性熱伝導特性は、一般的な鱗片状黒鉛粒子を含む組成物と同等になる。鱗片状黒鉛粒子の含有量が４０質量％以下の範囲では、組成物の熱伝導性は、黒鉛粒子の含有量にほぼ比例して線形的に増加するに過ぎない。一方、異方性熱伝導組成物が鱗片状黒鉛粒子を４０重量％より多く含む場合、組成物の熱伝導性は黒鉛粒子の含有量に対して非線形的に増加する。これは粒子形状が、粒子同士の個々の接触箇所における接触面積を十分に確保するのに適した形状であることに基づくものと考えられる。
【００５６】
なお、異方性熱伝導組成物に含まれる鱗片状黒鉛粒子の含有量が、９０質量％より大きくなると、組成物の成形性が低下するとともに、組成物が脆くなる傾向がある。
【００５７】
組成物の成形性と強度を十分に確保しつつ、高い熱伝導性を達成する観点から、組成物に含まれる鱗片状黒鉛粒子の含有量は、９０質量％以下とすることが好ましく、８０質量％以下とすることが更に好ましい。また、組成物に含まれる鱗片状黒鉛粒子の含有量は、４０質量％より多くすることが好ましく、４３質量％より多くとすることが更に好ましい。なお、これらの上限および下限は任意に組み合わせてもよい。
【００５８】
＜シート状の面状熱伝導シートの製造方法＞
＜第１工程＞
まず、異方性熱伝導組成物を調製する。その調製方法は特に限定されず、組成物に含まれるマトリックス樹脂成分、鱗片状黒鉛粒子および必要に応じて添加剤を、それぞれ適切な順序で配合して混練すればよい。ただし、樹脂成分として、エラストマー（ゴム成分）を用いる場合には、混練時の熱でゴムの架橋が進行しないように、まず、ゴム架橋剤を除いた材料の混練を行い、その後、ゴム架橋剤を加えて更に混練を行うことが望ましい。
【００５９】
組成物の混練方法は、特に限定されないが、例えばロール混練法が挙げられる。ロール混練法では、組成物を一対のロール間のギャップに通して組成物をシートに成形する。組成物がロール間に挟み込まれ、間隙を通過する際に、組成物は回転するロールにより、ずりせん断力を受け、ロールの回転方向と平行な方向に伸長される。その際、マトリックスが伸長されるのに伴い、組成物中に分散している鱗片状黒鉛粒子も同じ方向に配向する。その結果、鱗片状黒鉛粒子のベーサル面がシートの面方向に配向した状態が達成される。鱗片状黒鉛粒子の配向性を高めるために、シートを複数回ロール間に通すことが好ましい、また、シートが一方のロールに張り付いた状態でロール間から送り出される場合には、シートをロールから剥がして裏返してから、更にロール間に通すことが好ましい。
【００６０】
ロール混練法により組成物の混練を行う前に、バンバリーミキサなどの密閉型混練機により、組成物の原料の予備混練を行ってもよい。
【００６１】
＜第２工程＞
次に、組成物を所望の厚さのシート状の面状熱伝導シートに成形する。シートの成形方法は、シートの厚さを調整できる方法であれば、特に限定されないが、例えば、シートの厚さ方向に十分な圧力が印加され、鱗片状黒鉛粒子のベーサル面がシートの面方向に配向しやすい点で、カレンダー成形が好適である。
【００６２】
カレンダー成形は、組成物を連続的に、少なくとも一対のロール間に供給して、組成物をシートに成形した後、巻き取りロールでシートを巻き取る方法であり、連続的な製造に適している。また、前段階において、熱ロール間で圧延を行い、その後、冷却ロール間で圧延を行うことにより、シートの厚さの精度を高めることができる。
【００６３】
また、バンバリーミキサなどの密閉型混練機により、組成物の混練を十分に行った後、混練後の組成物の押し出し成形を行ってもよい。押し出し成形では、シートの形状に適合させた口金もしくは金型から組成物を連続的に押し出すことにより、シートが形成される。押し出し時には、組成物に対して押し出し方向に向かうせん断力が印加され、これにより鱗片状黒鉛粒子のベーサル面がシートの面方向に配向する。押し出し成形後のシートを、更に、カレンダーロール間でプレスしてもよい。
【００６４】
組成物がゴム成分を含む場合には、必要に応じて加熱を行い、架橋剤の反応による架橋（加硫）を進行させることにより、優れた柔軟性と強度を有するシートが得られる。その後、シートをその面に対して垂直な方向に裁断することにより、所望の形状の放熱シートのような製品が得られる。
なお、ゴム成分の架橋は、カレンダー成形における熱ロール間を通す際に、組成物に十分な熱エネルギーを供給して進行させることも可能である。
【００６５】
＜鱗片状黒鉛粒子の配向性＞
図５は、シートの形状に成形された面状熱伝導シート５の内部構造を模式的に示している。組成物のシート５は、マトリックス樹脂４と、マトリックス樹脂４に分散した状態の鱗片状黒鉛粒子３とで構成されている。上記のような方法で製造されたシート５の内部では、図５に示すように、鱗片状黒鉛粒子３のベーサル面とシート５の面方向Ｓとが、ほぼ同じ方向を向くように、鱗片状黒鉛粒子３が配向している。このような鱗片状黒鉛粒子３の配向状態については、シート５をその面方向Ｓに対して垂直な方向に裁断した断面を、走査型電子顕微鏡で観察することで確認できる。
【００６６】
図６は、図５に示すようなシート５の面方向Ｓに対して垂直な断面を模式的に示している。図中の破線６は、シート５の面方向Ｓと平行に任意に描いた、鱗片状黒鉛粒子の配向度合いを測定するための基準線である。鱗片状黒鉛粒子の配向度合いは、シート５の面方向Ｓと平行な基準線６と鱗片状黒鉛粒子３のベーサル面とが成す角度θにより評価することができる。ただし、角度θは鋭角であり、かつ絶対値で評価する。すなわち、図６において、黒鉛粒子３ａの面方向と基準線６とが成す角度θ１と、黒鉛粒子３ｂの面方向と基準線６とが成す角度θ２は、角度θ１とθ２の大きさが同じであれば、黒鉛粒子３ａと３ｂの配向度合いは同じである。
【００６７】
ここで、鱗片状黒鉛粒子３のベーサル面とシート５の面方向Ｓとが成す角度θは、平均値で１°以上、３０°以下であることが好ましい。角度θの平均値を１°以上とすることで、黒鉛粒子同士の接触点の数が十分に確保されるため、高い熱伝導度を有するシートを得ることが可能となる。黒鉛粒子同士の接触点の数をより多くするためには、角度θは、５°以上であることがより好ましい。また、角度θを３０°以下とすることで、鱗片状黒鉛粒子３はシート５の面方向Ｓにおける熱伝導度を十分に大きくできる程度に配向することとなる。一方、シートの厚さ方向への熱伝導性は抑制されることとなる。
【００６８】
角度θは、２０個の鱗片状黒鉛粒子の平均値である。すなわち、シートの面方向Ｓに対して垂直な断面において観測される２０個の任意に選択される鱗片状黒鉛粒子について、それぞれ角度θを測定し、各値の平均値を求めればよい。
【００６９】
以下、実施例に基づいて本発明をより具体的に説明する。ただし、以下の実施例は本発明を限定するものではない。
【００７０】
《実施例１−４》
（ｉ）鱗片状黒鉛粒子の製造
厚さ２５μｍのポリイミドフィルム（東レ・デュポン（株）製、カプトンフィルム）を、アルゴンガス雰囲気中で、２６００℃で４時間熱処理し、黒鉛フィルムを得た。得られた黒鉛フィルムを、ジェットミルにより１５分間かけて粉砕した。粉砕時の分級部の回転数は２００００回転とした。その結果、以下の形状を有する鱗片状黒鉛粒子が得られた。
【００７１】
長径ａの平均値：５．５μｍ
厚さｃに対する長径ａの比（ａ／ｃ比）の平均値：１００
短径ｂに対する長径ａの比（ａ／ｂ比）の平均値：２
【００７２】
（ｉｉ）異方性熱伝導組成物の調製
得られた鱗片状黒鉛粒子と、ＥＰＤＭ（住友化学工業（株）製、エスプレン）と、過酸化物架橋剤と、ステアリン酸とを混合し、８インチの２本ロール混練機により十分に混練し、異方性熱伝導組成物を調製するとともに、組成物中の鱗片状黒鉛粒子の面方向Ｐを配向させた。
【００７３】
異方性熱伝導組成物に含まれる鱗片状黒鉛粒子の含有量を表１に示す。
過酸化物架橋剤およびステアリン酸は、各条件において組成物の２質量％および０．３質量％とした。その後、組成物を１ｍｍの厚さのシートになるように、上記の２本ロール混練機を用いて成形し、更に１７０℃で１０分間加熱して加硫を進行させた。
【００７４】
《実施例５−６》
実施例１−４と同様の条件で得られた黒鉛フィルムを、ジェットミルにより、分級部の回転数を７０００回転に設定して、１５分間かけて粉砕した。その結果、以下の形状を有する鱗片状黒鉛粒子が得られた。
【００７５】
長径ａの平均値：１７μｍ
厚さｃに対する長径ａの比（ａ／ｃ比）：１００
短径ｂに対する長径ａの比（ａ／ｂ比）の平均値：２
【００７６】
上記の鱗片状黒鉛粒子を表１の含有量で組成物に含ませたこと以外、実施例１−４と同様にして、異方性熱伝導組成物を調製し、これをシートに成形し、加硫を進行させた。
【００７７】
《比較例１》
実施例１−４で使用した鱗片状黒鉛粒子を表２の含有量で組成物に含ませたこと以外、実施例１−４と同様にして、組成物を調製し、これをシートに成形し、加硫を進行させた。
【００７８】
《比較例２》
実施例５−６で使用した鱗片状黒鉛粒子を表２の含有量で組成物に含ませたこと以外、実施例５−６と同様にして、組成物を調製し、これをシートに成形し、加硫を進行させた。
【００７９】
《比較例３−５》
比較例３−５は、以下の形状を有する（株）中越黒鉛工業所製の鱗片状黒鉛粒子を用いた場合のデータである。
長径ａの平均値：１６０μｍ
厚さｃに対する長径ａの比（ａ／ｃ比）：１２
短径ｂに対する長径ａの比（ａ／ｂ比）の平均値：１
【００８０】
上記の鱗片状黒鉛粒子を表２の含有量で組成物に含ませたこと以外、実施例１−４と同様にして、異方性熱伝導組成物を調製し、これをシートに成形し、加硫を進行させた。
【００８１】
［評価］
各実施例および比較例のシートの熱伝導率および鱗片状黒鉛粒子の配向性について、以下の要領で評価した。結果を表１、２に示す。
【００８２】
（熱伝導率の測定）
各実施例および比較例のシートの熱拡散率を測定した。
ここでは、サーモウェブアナライザ（ＴＡ３、（株）ベテル製）により、周期加熱法で熱拡散率αの測定を行った。本実施例の主な効果は、シートの面方向への熱伝導率の向上である。そこで、シートの主要平坦面において、シートを成形する時の組成物の流動方向をＸ軸、Ｘ軸方向に対して垂直な方向をＹ軸、シートの厚さ方向をＺ軸と定義した。せん断力を加えるＸ軸方向だけでなく、Ｘ軸方向と垂直なＹ軸方向の熱伝導率も測定することにより、シートの面方向への熱伝導率の向上効果を確認した。なお、熱拡散率αは以下の式（１）で求められる。
【００８３】
【数１】
2013189737.tif 000003
α：熱拡散率
λ：熱伝導率
ρ：密度
ｃ：比熱
【００８４】
＜測定条件＞
シートから３０ｍｍ×３０ｍｍに切り出した試料を試料台に乗せて測定を行った。
＜Ｘ、Ｙ軸方向の熱拡散率＞
試料に温度波であるレーザを周波数０．５〜３Ｈｚで周期的に照射し、測定箇所をレーザ照射部から４ｍｍの地点まで変化させながら温度波の位相差を読み取る。次に、横軸に距離、縦軸に位相差をプロットしたグラフを作成し、グラフの傾きを求める。得られたグラフの傾きから下記式（２）を用いて熱拡散率が求められる。
【００８５】
＜Ｚ軸方向の熱拡散率＞
試料に温度波であるレーザを周波数０．１〜１０Ｈｚで周期的に照射し、位相差を読み取る。次に、横軸に周波数の平方根、縦軸に位相差をプロットしたグラフを作成し、グラフの傾きを求める。得られたグラフの傾きから下記式（３）を用いて熱拡散率が求められる。
【００８６】
【数２】
2013189737.tif 000004
α：熱拡散率
ｆ：周波数
ａ：グラフの傾き
ｄ：試料厚さ
【００８７】
（配向性）
各実施例および比較例のシート内の鱗片状黒鉛粒子の配向性は、シートをその面方向Ｓに対して垂直な方向に裁断した断面の走査型電子顕微鏡写真（ＳＥＭ像）で確認した。具体的には、ＳＥＭ像にシートの面方向Ｓと平行な基準線を描く。そして、基準線と鱗片状黒鉛粒子のベーサル面とが成す小さい方の角度θを求める。
【００８８】
【表１】
2013189737.tif 000005
【００８９】
【表２】
2013189737.tif 000006
【００９０】
表１および表２は、それぞれ各実施例および各比較例の組成物の全重量部に対する鱗片状黒鉛粒子の含有量（質量％）、シートのＸ、Ｙ軸方向（面方向）およびＺ軸方向（厚さ方向）の熱伝導率、ならびにＸ軸方向と平行なシートの断面における鱗片状黒鉛粒子の平均的な配向度合い（角度θ）を、それぞれ示している。
【００９１】
まず、Ｘ軸、Ｙ軸方向の熱伝導率に関しては、黒鉛粒子の含有量が増加するにつれて、熱伝導率が増加する傾向があることが明らかになった。これは、熱を面方向に伝導させる黒鉛粒子が増加したことにより、組成物内の熱伝導経路が増加したことによると考えられる。
【００９２】
Ｚ軸方向の熱伝導率に関しても、同様に、黒鉛粒子の含有量が増加するにつれて、熱伝導率も増加することが明らかとなった。Ｘ、Ｙ軸方向に比べてＺ軸方向の熱伝導率が低い値となるのは、黒鉛粒子の異方性が寄与しているからである。黒鉛粒子は、Ｘ、Ｙ軸方向（シートの面方向）の高い熱伝導率を発現させるが、Ｚ軸方向（シートの厚さ方向）の熱伝導率は面方向の１００分の１程度である。異方性材料である黒鉛粒子が、組成物内で面方向に配向しているため、Ｘ、Ｙ軸方向に比べてＺ軸方向の熱伝導率が低くなったものと考えられる。
【００９３】
次に、実施例１〜４と、実施例５〜６との対比によれば、鱗片状黒鉛粒子の長径ａの平均値を５．５μｍから１７μｍに変化させた場合でも、特に影響は見られず、実施例１〜４と実施例５〜６とで同様の傾向が見られる。
【００９４】
図７〜図９に、各種シートのＸ軸方向と平行な断面のＳＥＭ像を示す。図７は比較例１のＳＥＭ像、図８は実施例１のＳＥＭ像、図９は実施例３のＳＥＭ像である。また、図１０は実施例３のシートのＹ軸方向と平行な断面のＳＥＭ像である。
【００９５】
図７〜図９では、ゴム成分のマトリックス中に、鱗片状黒鉛粒子が配向した状態で分散している様子が伺える。また、黒鉛粒子の含有量の増加により、黒鉛粒子同士の接触箇所が増加していることが明らかとなった。また、図９、図１０より、鱗片状黒鉛粒子はＸ軸方向にだけでなく、Ｙ軸方向にも配向していることが明らかになった。
【００９６】
図１１は、組成物全体に対する黒鉛粒子の含有量（横軸）と、その組成物から得られるシートの熱伝導率（縦軸）との関係を示すグラフである。グラフＡは、実施例１〜４および比較例１の組成物における上記関係をプロットしたものである。グラフＢは、比較例３〜５の組成物における上記関係をプロットしたものである。一般的な鱗片状黒鉛粒子の含有量を増加させた際の熱伝導率の増加は線形的であるのに対して、本実施例の条件を満たす形状の鱗片状黒鉛粒子は、その含有量が４０質量％より大きくなると、熱伝導率の増加率が大きく変化している。
【００９７】
ここで、上記のような非線形的な挙動が得られる理由について考察する。
熱伝導率の向上効果は、鱗片状黒鉛粒子同士の接触箇所の数や接触面積を増加させることにより達成されると考えられる。黒鉛粒子の厚さｃに対する長径ａの比（ａ／ｃ）、短径ｂに対する長径ａの比（ａ／ｂ）が大きい粒子の場合には、ａ／ｃ比およびａ／ｂ比が小さい粒子に比べて、組成物内で粒子が配向する際の可動範囲は大きくなると考えられる。一方、可動範囲が大きくても、粒子同士間の距離が比較的大きい場合には、粒子形状が異なる場合でも、配向の際に一粒子が周辺に存在する粒子と接触する確率はそれほど変わらず、粒子同士間の距離がある程度小さくなったときに、粒子形状の影響が顕在化するとものと思われる。そして、粒子形状の影響が顕在化し始める臨界点が、４０質量％付近にあるものと考えられる。
【００９８】
（実施の形態２）
実施の形態２に係る衣服は、実施の形態１に係る衣服と比較すれば、面状熱伝導シートとして、グラファイト製シートを用いている点で相違する。このグラファイト製シートは、実施の形態１に係る衣服に用いた面状熱伝導シートの鱗片状黒鉛粒子の前駆体の一つである高分子フィルムを焼成して得られる黒鉛フィルムを用いることができる。
【００９９】
なお、上述の黒鉛フィルムを得る工程は、上述の工程と同様であるので、その説明を省略する。また、出発物質である高分子フィルムについても上述の高分子フィルムと同様であるので、その説明を省略する。
【０１００】
以下に、衣服に関する実施例７及び８、比較例６について説明する。
≪実施例７≫
図１２（ａ）は、実施例７の衣服１０の断面構造を示す断面図であり、図１２（ｂ）は、（ａ）の衣服１０を着用した着用者が運動した場合の測定箇所１（１８）及び測定箇所２（１９）の温度変化を示すグラフである。実施例７に係る衣服１０は、ベスト形状の衣服１０として構成し、表地１１に設けた収納ポケット１３に冷却材１４を配置し、表地１１と裏地１２との間にグラファイト製シート（グラファイト１００％）からなる面状熱伝導シート１５を設けた。
この衣服１０を着用した着用者が運動した場合に、冷却材１４に近い測定箇所１（１８）と、冷却材１４から離れた測定箇所２（１９）における温度を測定し、図１２（ｂ）に時間ごとのそれぞれの測定箇所の温度をプロットした。この図１２（ｂ）に示されるように、運動によって身体全体の温度が少し上昇するものの、冷却材１４に近い測定箇所１（１８）の温度も、冷却材から離れた測定箇所２（１９）の温度もほぼ同様の温度変化を示した。例えば、表３に示すように、運動終了後、２５分経過後の測定箇所１（１８）の温度は３２．４℃であり、測定箇所２（１９）の温度は３２．８℃であった。これは、衣服１０の表地１１と裏地１２との間に設けた面状熱伝導体１５によって、冷却材１４に近い測定箇所１（１８）だけでなく、冷却材１４から離れた測定箇所２（１９）の熱も冷却材１４へ伝熱して、身体全体の体表温度を均等化することができたものと思われる。
【０１０１】
≪実施例８≫
実施例８に係る衣服では、実施例７に係る衣服と比較すると、面状熱伝導シート１５が実施例１に係る異方性熱伝導組成物からなるシートである点で相違する。
例えば、表３に示すように、運動終了後、２５分経過後の測定箇所１（１８）の温度は３２．３℃であり、測定箇所２（１９）の温度は３３．６℃であった。これは、衣服１０の表地１１と裏地１２との間に設けた面状熱伝導体１５によって、冷却材１４に近い測定箇所１（１８）だけでなく、冷却材１４から離れた測定箇所２（１９）の熱も冷却材１４へ伝熱して、身体全体の体表温度を均等化することができたものと思われる。
【０１０２】
≪比較例６≫
図１３（ａ）は、比較例６の衣服５０の断面構造を示す断面図であり、図１３（ｂ）は、（ａ）の衣服５０を着用した着用者が運動した場合の測定箇所１及び測定箇所２の温度変化を示すグラフである。比較例６に係る衣服５０では、実施例７及び８に係る衣服と比較すると、冷却材１４は配置している点では共通するものの、面状熱伝導シートを設けていない点で異なる。
この図１３（ｂ）に示されるように、運動によって身体全体の温度が上昇するとともに、冷却材１４に近い測定箇所１（１８）の温度はあまり変化しないものの、冷却材から離れた測定箇所２（１９）の温度は運動中から上昇していき、運動終了後には測定箇所１（１８）とは約４℃もの温度差を生じた。例えば、表３に示すように、運動終了後、２５分経過後の測定箇所１（１８）の温度は３１．３℃であり、測定箇所２（１９）の温度は３５．１℃であった。これは、衣服１０の表地１１と裏地１２との間に面状熱伝導体１５がなく、冷却材１４に近い測定箇所１（１８）だけが冷却され、一方、冷却材１４から離れた測定箇所２（１９）の熱はそのまま測定箇所２（１９）にとどまったため、測定箇所１（１８）と測定箇所２（１９）との間には大きな温度差が生じたものと思われる。
【０１０３】
表３は、実施例７及び８と、比較例６の衣服を着用した着用者が運動した後、運動終了後、２５分経過後の測定箇所１（１８）の温度と、測定箇所２（１９）の温度とを示すものである。
【０１０４】
【表３】
2013189737.tif 000007
【０１０５】
（実施の形態３）
実施の形態３に係る衣料（帽子、ヘルメット）は、実施の形態１，２の衣料（衣服）において用いた面状熱伝導シートを、帽子１００、ヘルメット１０１へ応用した例である。
図１４（ａ）は、実施の形態３に係る帽子１００の表側の斜視図である。図１４（ｂ）は、（ａ）の帽子１００の裏面側の底面図である。実施の形態１，２と同様に、帽子１００の表地１１と裏地１２との間に面状熱伝導シート１５を設けている。また、収納ポケット１３を帽子１００の前方側面（帽子１００のつば２１の上部）に設けたが、これに限られず後方側面に設けてもよい。収納ポケット１３に蓄熱手段１４が挿入される。これによって、蓄熱手段１４として用いる冷却源又は加熱源の熱を、面状熱伝導シート１５により帽子１００内に広げられる。
この例では、面状熱伝導シート１５が、帽子１００の側面に配置され、人の頭の側面を冷やす、あるいは暖めることができる。
面状熱伝導シート１５などは、実施の形態１，２と同じものを使用できる。
【０１０６】
図１４（ｃ）は、実施の形態３に係るヘルメット１０１の斜視図である。このヘルメット１０１は、実施の形態１、２の衣服において用いた面状熱伝導シート１５を応用している。図１４（ａ）と同様に、収納ポケット１３を前方（透明カバー２２の上方）に設けた。収納ポケット１３に蓄熱手段１４を挿入し、蓄熱手段１４からの熱をヘルメット１０１内部へ広げることができる。
なお、図示しないが、図１４（ｂ）と同様、面状熱伝導シート１５をヘルメット１０１の内部の周辺に設けることで、人の頭の側面を冷やす、あるいは暖めることができる。
また、この例では、面状熱伝導シート１５は、長方形の細長いライン状で、収納ポケット１３から２方向へ広げられている。上記ラインを通じて、熱が伝わる。
【０１０７】
上述のように、この衣料としては、実施の形態１及び２において説明した衣服だけでなく、実施の形態３において説明した帽子、ヘルメット等を含む。
【０１０８】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１０９】
本発明に係る衣料によれば、蓄熱手段と、表地と裏地との間に該蓄熱手段との熱伝導経路を有し面方向に高い熱伝導性を有する面状熱伝導シートと、を設けている。この着用者と蓄熱手段との温度の高低差によって生じる伝熱を、面方向に高い熱伝導性を有する面状熱伝導シートを介して導くことにより、着用者の体表温度を快適な温度に制御することができるので、冷却機能又は加温機能を有する衣料として有用である。
【符号の説明】
【０１１０】
１  炭素繊維
２，４  マトリックス樹脂
３  鱗片状黒鉛粒子
５  シート
６  基準線
１０  衣服
１１  表地
１２  裏地
１３  収納ポケット
１４  蓄熱手段（冷却材）
１５  面状熱伝導シート
１６  肩甲骨部分
１７  背骨下部
１８  測定箇所１
１９  測定箇所２
２１  つば
２２  透明カバー
５０  衣服
１００  帽子
１０１  ヘルメット
【図１】
2013189737.tif 000008
【図２】
2013189737.tif 000009
【図３】
2013189737.tif 000010
【図４】
2013189737.tif 000011
【図５】
2013189737.tif 000012
【図６】
2013189737.tif 000013
【図１１】
2013189737.tif 000014
【図１２】
2013189737.tif 000015
【図１３】
2013189737.tif 000016
【図１４】
2013189737.tif 000017
【図７】
2013189737.tif 000018
【図８】
2013189737.tif 000019
【図９】
2013189737.tif 000020
【図１０】
2013189737.tif 000021